Brevet FR3125977A1 — publié le 20230210

L’invention concerne une préforme d’aube composite (10) présentant un tissage tridimensionnel entre des fils de chaîne et des fils de trame. La préforme comprend une zone de préforme conformée (Z0) qui s'étend sur une hauteur Hz0 comprise entre 60% et 90% de la dimension longitudinale H du corps de la préforme et sur une largeur lz0 correspondant à la dimension transversale C de la préforme, la zone (Z0) comportant une bande de conformation (b0) qui s’étend sur la hauteur Hz0 et sur une largeur lb0 inférieure à lz0 et qui est positionnée transversalement à une distance d’un premier bord (12) de la préforme située entre 40 et 50% de la dimension transversale C, l'angle de décadrage entre le ou les fils de chaîne et de trame dans la bande (b0) étant minimal par rapport à celui entre les fils de chaîne et de trame en dehors de la bande. Figure pour l’abrégé : Fig.1 PREFORME D’AUBE COMPOSITE, PROCEDE DE MISE EN FORME D’UNE TELLE PREFORME ET AUBE AINSI MISE EN FORME Le présent exposé concerne une préforme d’aube composite, un procédé de mise en forme d’une préforme d’aube composite et une aube composite mise en forme par un tel procédé. L’invention s’applique aux aubes de soufflante carénées, notamment de turbomachines pour la propulsion aéronautique (ex : turbines à gaz), voire d’autres turbomachines telles que des turbines industrielles. Lors de la conception d’aubes de soufflante en matériau composite, différentes problématiques sont prises en compte. Une première problématique est liée au déplacement statique de l’aube de soufflante. En effet, en statique, l’aube est soumise à un chargement centrifuge et à l’effort exercé par les pressions aérodynamiques, ce qui engendre une déformation significative de l’aube et notamment un déplacement du bord d’attaque de l’aube qui est supérieur au déplacement du bord de fuite de celle-ci. Il s’ensuit un dévrillage de l’aube qui s’avère néfaste pour son comportement aérodynamique. Une deuxième problématique est liée au positionnement des fréquences propres de l’aube vis-à-vis des harmoniques du moteur. En particulier, lorsque la fréquence propre du deuxième mode de flexion 2F de l’aube correspond à l’harmonique 3N du moteur de nouveaux phénomènes vibratoires sont susceptibles d’apparaître et de nuire au bon fonctionnement de la turbomachine qui intègre de telles aubes de soufflante. De manière conventionnelle, ces problématiques sont abordées en modifiant la géométrie des aubes de soufflante afin d’améliorer leur comportement. La géométrie d’une aube est généralement modifiée en essayant de trouver un compromis entre tenue statique (contraintes, déplacements), performances aérodynamiques (rendement, débit,…) et les fréquences propres de l’aube sans atteindre un optimum pour ces trois paramètres. Compte tenu de ce qui précède, il serait utile de concevoir une aube composite qui réponde à au moins une des deux problématiques visées ci-dessus, sans toutefois modifier la géométrie de l’aube. L’invention a ainsi pour objet une préforme d’aube composite présentant un tissage tridimensionnel entre une pluralité de fils de chaîne orientés suivant une direction longitudinale de la préforme et une pluralité de fils de trame, la préforme comprenant successivement, le long de la direction longitudinale, une partie formant un pied de l’aube surmontée d’une partie formant un corps, le corps de la préforme s’étendant suivant une dimension longitudinale H, la préforme s’étendant transversalement suivant une dimension transversale C correspondant à une corde de l'aube, la dimension transversale C de la préforme s'étendant entre un premier bord longitudinal correspondant à un bord d'attaque de l'aube et un deuxième bord longitudinal opposé correspondant à un bord de fuite de l'aube, la dimension longitudinale du corps de la préforme s'étendant entre une première extrémité correspondant à une extrémité du corps adjacente au pied et une deuxième extrémité opposée correspondant au sommet de l'aube, la préforme comprenant une zone de préforme conformée Z0 qui s'étend, d’une part, sur une hauteur Hz comprise entre 60% et 90% de la dimension longitudinale H du corps à partir de la première extrémité du corps et, d'autre part, sur une largeur lz0 correspondant à la dimension transversale C de la préforme, caractérisée en ce que la zone de préforme conformée Z0 comporte une bande de conformation b0 s’étendant sur la hauteur Hz0 de la zone de préforme conformée et sur une largeur lb0 inférieure à la largeur lz0 de la zone de préforme conformée et en retrait des premier et deuxième bords longitudinaux, la bande de conformation étant positionnée transversalement à une distance du premier bord située entre 40 et 50% de la dimension transversale C de la préforme, la bande de conformation b0 comprenant un ou plusieurs fils de chaîne et l'angle de décadrage entre le ou les fils de chaîne et les fils de trame présents dans la bande de conformation étant minimal par rapport à l’angle de décadrage entre les fils de chaîne et les fils de trame dans le reste de la zone de préforme conformée. Cette conformation locale de la préforme dans une bande de conformation de la zone de préforme conformée correspond à une modification locale de la courbe de drapage de l’aube. Le positionnement de cette courbe plus proche du premier bord (bord d’attaque de l’aube) que du deuxième bord opposé (bord de fuite) dans la zone de préforme conformée permet de raidir ce premier bord et donc de réduire son déplacement statique relativement au déplacement statique du deuxième bord. Le dévrillage de l’aube est ainsi réduit par rapport à l’art antérieur. Cette conformation locale modifie le comportement mécanique de l’aube mais pas la géométrie de l’aube et donc les performances aérodynamiques de celle-ci ne sont pas affectées. Selon d’autres caractéristiques possibles : - la zone de préforme conformée Z0 s'étend entre deux plans parallèles qui sont perpendiculaires à la direction longitudinale de la préforme et situés respectivement à 60 % et 90 % de la dimension longitudinale H du corps à partir de la première extrémité du corps, la bande de conformation b0 de la zone de préforme conformée s'étendant entre ces deux plans parallèles suivant une direction telle que le ou les fils de chaîne de la bande de conformation sont orientés de manière perpendiculaire à une ligne nodale du mode de flexion 2F de la préforme d'aube ; - la préforme comprend, en plus de la zone de préforme conformée appelée première zone de préforme conformée Z0, une deuxième zone de préforme conformée Z1 qui s'étend, d'une part, sur une hauteur Hz1 inférieure à 60% de la dimension longitudinale H du corps à partir de la première extrémité du corps et, d'autre part, sur une largeur lz1 correspondant à la dimension transversale C de la préforme, cette deuxième zone de préforme conformée comportant une bande de conformation b1 s’étendant sur la hauteur Hz1 de la deuxième zone de préforme conformée et sur une largeur lb1 inférieure à la largeur lz1 de ladite deuxième zone de préforme conformée et en retrait des premier et deuxième bords longitudinaux, la bande de conformation b1 étant positionnée transversalement à une distance du deuxième bord qui est située entre 40 et 50% de la dimension transversale C de la préforme, la bande de conformation b1 comprenant un ou plusieurs fils de chaîne et l'angle de décadrage entre le ou les fils de chaîne et les fils de trame présents dans la bande de conformation étant minimal par rapport à l’angle de décadrage entre les fils de chaîne et les fils de trame dans le reste de la deuxième zone de préforme conformée; - la bande de conformation b1 de la deuxième zone de préforme conformée Z1 a une orientation qui suit le deuxième bord de la préforme; - la hauteur Hz1 de la deuxième zone de préforme conformée Z1 est comprise entre 25 % et 60 % de la dimension longitudinale H du corps à partir de la première extrémité du corps; - la préforme comprend, en plus de la deuxième zone de préforme conformée Z1, une troisième zone de préforme conformée Z2 qui s'étend, d'une part, sur une hauteur Hz2 inférieure à 25% de la dimension longitudinale H du corps à partir de la première extrémité du corps et, d'autre part, sur une largeur lz2 correspondant à la dimension transversale C de la préforme, cette troisième zone de préforme conformée Z2 comprenant une bande de conformation b2 s’étendant sur la hauteur Hz2 de la troisième zone de préforme conformée et sur une largeur lb2 inférieure à la largeur lz2 de ladite troisième zone de préforme conformée et en retrait des premier et deuxième bords longitudinaux, la bande de conformation b2 étant positionnée transversalement à équidistance des premier et deuxième bord opposés de la préforme, la bande de conformation b2 comprenant un ou plusieurs fils de chaîne et l'angle de décadrage entre le ou les fils de chaîne et les fils de trame présents dans la bande de conformation étant minimal par rapport à l’angle de décadrage entre les fils de chaîne et les fils de trame dans le reste de la troisième zone de préforme conformée; - la bande de conformation b2 de la troisième zone de préforme conformée Z2 est orientée suivant la direction longitudinale de la préforme ; - la préforme comprend une zone de préforme conformée Zc qui s'étend au-delà de 90 % de la dimension longitudinale H du corps à partir de la première extrémité du corps et jusqu'à la deuxième extrémité opposée de la préforme, la zone de préforme conformée Zc comportant une bande de conformation bc qui s’étend sur la hauteur Hzc de la zone de préforme conformée et sur une largeur lbc inférieure à la largeur lzc de la zone de préforme conformée et en retrait des premier et deuxième bords longitudinaux, la bande de conformation bc étant positionnée transversalement à une distance du premier bord située entre 20 et 50 % (préférentiellement entre 25 et 45% et, encore plus préférentiellement, entre 30 et 40%) de la dimension transversale C de la préforme, la bande de conformation bc comprenant un ou plusieurs fils de chaîne et l'angle de décadrage entre le ou les fils de chaîne et les fils de trame présents dans la bande de conformation étant minimal par rapport à l’angle de décadrage entre les fils de chaîne et les fils de trame dans le reste de la zone de préforme conformée. L’invention a également pour objet une aube en matériau composite comprenant un renfort fibreux constitué par une préforme d’aube composite telle que brièvement exposée ci-dessus et densifié par une matrice. L’invention a en outre pour objet un procédé de mise en forme d'une préforme d'aube composite présentant un tissage tridimensionnel entre une pluralité de fils de chaîne orientés suivant une direction longitudinale de la préforme et des fils de trame, la préforme comprenant successivement, le long de la direction longitudinale, une partie formant un pied de l’aube surmontée d’une partie formant un corps, le corps de la préforme s’étendant suivant une dimension longitudinale H, la préforme s'étendant transversalement suivant une dimension transversale C correspondant à une corde de l'aube, la dimension transversale C de la préforme s'étendant entre un premier bord longitudinal correspondant à un bord d'attaque de l'aube et un deuxième bord longitudinal opposé correspondant à un bord de fuite de l'aube, la dimension longitudinale du corps de la préforme s'étendant entre une première extrémité correspondant à une extrémité du corps adjacente au pied de l'aube et une deuxième extrémité opposée correspondant au sommet de l'aube, caractérisé en ce que le procédé comprend une mise en forme par conformation d’une zone de préforme Z0 de la préforme qui s'étend, d'une part, sur une hauteur Hz0 comprise entre 60% et 90% de la dimension longitudinale H du corps à partir de la première extrémité du corps et, d'autre part, sur une largeur lz0 correspondant à la dimension transversale C de la préforme, la conformation de la zone de préforme Z0 comprenant: -le positionnement transversal d’une bande de conformation b0 de la zone de préforme Z0 à une distance du premier bord de la préforme qui est située entre 40% et 50% de la dimension transversale C de la préforme, la bande de conformation b0 qui comprend un ou plusieurs fils de chaîne s’étendant sur la hauteur Hz0 de la zone de préforme Z0 et sur une largeur lb0 inférieure à la largeur lz0 de ladite zone de préforme et en retrait des premier et deuxième bords longitudinaux de la préforme, et -la minimalisation de l'angle de décadrage entre le ou les fils de chaîne et les fils de trame présents dans la bande de conformation b0 par rapport à l’angle de décadrage entre les fils de chaîne et les fils de trame dans le reste de la zone de préforme conformée Z0. Les avantages décrits ci-dessus en relation avec la préforme s’appliquent également au procédé et ils ne seront donc pas répétés ici. Selon d’autres caractéristiques possibles : - la zone de préforme Z0 s'étend entre deux plans parallèles qui sont perpendiculaires à la direction longitudinale de la préforme et situés respectivement à 60 % et 90 % de la dimension longitudinale H du corps à partir de la première extrémité du corps, la bande de conformation b0 de la zone de préforme s'étendant entre ces deux plans parallèles suivant une direction telle que les fils de chaîne de la bande de conformation sont orientés de manière perpendiculaire à une ligne nodale du mode de flexion 2F de la préforme d'aube; - le positionnement transversal de la bande de conformation b0 de la zone de préforme Z0 comprend le positionnement d’au moins un fil de chaîne de la bande de conformation b0 par rapport à au moins un repère géométrique externe à la préforme d'aube ; - l’angle de décadrage entre le ou les fils de chaîne et les fils de trame de la bande de conformation b0 est minimalisé par rapport à l’angle de décadrage entre les fils de chaîne et les fils de trame dans le reste de la zone de préforme Z0 en modifiant uniquement l’angle de décadrage entre les fils de chaîne et les fils de trame dans le reste de la zone de préforme Z0 ; - le procédé comprend, en plus de la mise en forme par conformation de la zone de préforme Z0 appelée première zone de préforme, une mise en forme par conformation d’une deuxième zone de préforme Z1 de la préforme qui s'étend, d'une part, sur une hauteur Hz1 inférieure à 60% de la dimension longitudinale H du corps à partir de la première extrémité du corps et, d'autre part, sur une largeur lz1 correspondant à la dimension transversale C de la préforme, la conformation de la deuxième zone de préforme Z1 comprenant: -le positionnement transversal d’une bande de conformation b1 de la deuxième zone de préforme Z1 à une distance du premier bord de la préforme qui est située entre 40% et 50% de la dimension transversale C de la préforme, la bande de conformation b1 qui comprend un ou plusieurs fils de chaîne s’étendant sur la hauteur Hz1 de la zone de préforme Z1 et sur une largeur lb1 inférieure à la largeur lz1 de ladite zone de préforme et en retrait des premier et deuxième bords longitudinaux de la préforme, et -la minimalisation de l'angle de décadrage entre le ou les fils de chaîne et les fils de trame présents dans la bande de conformation b1 par rapport à l’angle de décadrage entre les fils de chaîne et les fils de trame dans le reste de la zone de préforme Z1 ; - le positionnement transversal de la bande de conformation b1 de la zone de préforme Z1 comprend le positionnement d’au moins un fil de chaîne de la bande de conformation b1 par rapport à au moins un repère géométrique externe à la préforme d'aube ; - la conformation de la deuxième zone de préforme Z1 comprenant l’orientation de la bande de conformation b1 en suivant le deuxième bord de la préforme; - la hauteur Hz1 de la deuxième zone de préforme Z1 est comprise entre 25 % et 60 % de la dimension longitudinale H du corps à partir de la première extrémité du corps; - le procédé comprend, en plus de la mise en forme par conformation de la deuxième zone de préforme Z1, une mise en forme par conformation d’une troisième zone de préforme Z2 de la préforme qui s'étend, d'une part, sur une hauteur Hz2 inférieure à 25% de la dimension longitudinale H du corps à partir de la première extrémité du corps et, d'autre part, sur une largeur lz2 correspondant à la dimension transversale C de la préforme, la conformation de la troisième zone de préforme Z2 comprenant: -le positionnement transversal d’une bande de conformation b2 de la troisième zone de préforme Z2 à équidistance des premier et deuxième bord opposés de la préforme, la bande de conformation b2 qui comprend un ou plusieurs fils de chaîne s’étendant sur la hauteur Hz2 de la zone de préforme Z2 et sur une largeur lb2 inférieure à la largeur lz2 de ladite zone de préforme et en retrait des premier et deuxième bords longitudinaux de la préforme, et -la minimalisation de l'angle de décadrage entre le ou les fils de chaîne et les fils de trame présents dans la bande de conformation b2 par rapport à l’angle de décadrage entre les fils de chaîne et les fils de trame dans le reste de la zone de préforme Z2; - le positionnement transversal de la bande de conformation b2 de la zone de préforme Z2 comprend le positionnement d’au moins un fil de chaîne de la bande de conformation b2 par rapport à au moins un repère géométrique externe à la préforme d'aube ; - la conformation de la troisième zone de préforme Z2 comprenant l’orientation de la bande de conformation b2 en suivant la direction longitudinale de la préforme. Les autres caractéristiques relatives à la préforme d’aube composite brièvement mentionnée ci-dessus, notamment relatives aux zones de préforme, peuvent également s’appliquer au procédé tel qu’exposé ci-dessus. D'autres caractéristiques et avantages de l'objet du présent exposé ressortiront de la description suivante de modes de réalisation, donnés à titre d'exemples non limitatifs, en référence aux figures annexées. La est une vue générale schématique d’une préforme d’aube composite conformée selon un mode de réalisation de l’invention en projection dans un plan contenant la hauteur et la largeur ou corde de l’aube ; La est une vue schématique illustrant sur la déformée du mode de flexion 2F de l’aube obtenue à partir de la préforme de la le positionnement local de la courbe de drapage Dz relativement à la ligne nodale Ln de ce mode ; La est une vue schématique en perspective illustrant une préforme obtenue après tissage et découpage ; La est une vue schématique illustrant la mise en forme de la préforme de la dans un moule de conformation selon un mode de réalisation de l’invention; La illustre en vue de dessus agrandie le positionnement d’un fil de chaîne de référence. Préforme d’aube composite (10) présentant un tissage tridimensionnel entre une pluralité de fils de chaîne orientés suivant une direction longitudinale (Z) de la préforme et une pluralité de fils de trame, la préforme comprenant successivement, le long de la direction longitudinale, une partie formant un pied de l’aube surmontée d’une partie formant un corps, le corps de la préforme s’étendant suivant une dimension longitudinale H , la préforme s'étendant transversalement suivant une dimension transversale C correspondant à une corde de l'aube, la dimension transversale C de la préforme s'étendant entre un premier bord longitudinal (12) correspondant à un bord d'attaque de l'aube et un deuxième bord longitudinal opposé (14) correspondant à un bord de fuite de l'aube, la dimension longitudinale du corps de la préforme s'étendant entre une première extrémité (16) correspondant à une extrémité du corps adjacente au pied de l'aube et une deuxième extrémité opposée (18) correspondant au sommet de l'aube, la préforme comprenant une zone de préforme conformée (Z0) qui s'étend, d’une part, sur une hauteur Hz0 comprise entre 60% et 90% de la dimension longitudinale H du corps à partir de la première extrémité (16) du corps et, d'autre part, sur une largeur lz0 correspondant à la dimension transversale C de la préforme, caractérisée en ce que la zone de préforme conformée (Z0) comporte une bande de conformation (b0) s’étendant sur la hauteur Hz0 de la zone de préforme conformée et sur une largeur lb0 inférieure à la largeur lz0 de ladite zone de préforme conformée et en retrait des premier et deuxième bords longitudinaux (12, 14), la bande de conformation (b0) étant positionnée transversalement à une distance du premier bord (12) située entre 40 et 50% de la dimension transversale C de la préforme, la bande de conformation b0 comprenant un ou plusieurs fils de chaîne et l'angle de décadrage entre le ou les fils de chaîne et les fils de trame présents dans la bande de conformation étant minimal par rapport à l’angle de décadrage entre les fils de chaîne et les fils de trame dans le reste de la zone de préforme conformée. Préforme d’aube composite selon la revendication 1, dans laquelle la zone de préforme conformée (Z0) s'étend entre deux plans parallèles qui sont perpendiculaires à la direction longitudinale de la préforme et situés respectivement à 60% et 90 % de la dimension longitudinale H du corps à partir de la première extrémité du corps, la bande de conformation (b0) de la zone de préforme conformée (Z0) s'étendant entre ces deux plans parallèles suivant une direction telle que le ou les fils de chaîne de la bande de conformation sont orientés de manière perpendiculaire à une ligne nodale (Ln) du mode de flexion 2F de la préforme d'aube. Préforme d’aube composite selon la revendication 1 ou 2, dans laquelle la préforme comprend, en plus de la zone de préforme conformée appelée première zone de préforme conformée (Z0), une deuxième zone de préforme conformée (Z1) qui s'étend, d'une part, sur une hauteur Hz1 inférieure à 60% de la dimension longitudinale H du corps à partir de la première extrémité du corps et, d'autre part, sur une largeur lz1 correspondant à la dimension transversale C de la préforme, cette deuxième zone de préforme conformée (Z1) comportant une bande de conformation (b1) s’étendant sur la hauteur Hz1 de la deuxième zone de préforme conformée et sur une largeur lb1 inférieure à la largeur lz1 de la deuxième zone de préforme conformée et en retrait des premier et deuxième bords longitudinaux, la bande de conformation (b1) étant positionnée transversalement à une distance du deuxième bord (14) qui est située entre 40 et 50% de la dimension transversale C de la préforme, la bande de conformation (b1) comprenant un ou plusieurs fils de chaîne et l'angle de décadrage entre le ou les fils de chaîne et les fils de trame présents dans la bande de conformation (b1) étant minimal par rapport à l’angle de décadrage entre les fils de chaîne et les fils de trame dans le reste de la deuxième zone de préforme conformée. Préforme d’aube composite selon la revendication 3, dans laquelle la bande de conformation (b1) de la deuxième zone de préforme conformée (Z1) a une orientation qui suit le deuxième bord (14) de la préforme. Préforme d’aube composite selon la revendication 3 ou 4, dans laquelle la hauteur Hz1 de la deuxième zone de préforme conformée (Z1) est comprise entre 25% et 60 % de la dimension longitudinale H du corps à partir de la première extrémité (16) du corps. Préforme d’aube composite selon l’une des revendications 3 à 5, dans laquelle la préforme comprend, en plus de la deuxième zone de préforme conformée (Z1), une troisième zone de préforme conformée (Z2) qui s'étend, d'une part, sur une hauteur Hz2 inférieure à 25% de la dimension longitudinale H du corps à partir de la première extrémité (16) du corps et, d'autre part, sur une largeur lz2 correspondant à la dimension transversale C de la préforme, cette troisième zone de préforme conformée (Z2) comprenant une bande de conformation (b2) s’étendant sur la hauteur Hz2 de la troisième zone de préforme conformée et sur une largeur lb2 inférieure à la largeur lz2 de ladite troisième zone de préforme conformée et en retrait des premier et deuxième bords longitudinaux, la bande de conformation (b2) étant positionnée transversalement à équidistance des premier (12) et deuxième bords (14) opposés de la préforme, la bande de conformation (b2) comprenant un ou plusieurs fils de chaîne et l'angle de décadrage entre le ou les fils de chaîne et les fils de trame présents dans la bande de conformation étant minimal par rapport à l’angle de décadrage entre les fils de chaîne et les fils de trame dans le reste de la troisième zone de préforme conformée. Préforme d’aube composite selon la revendication 6, dans laquelle la bande de conformation (b2) de la troisième zone de préforme conformée (Z2) est orientée suivant la direction longitudinale (Z) de la préforme. Préforme d’aube composite selon l’une des revendications 1 à 7, dans laquelle la préforme comprend une zone de préforme conformée (Zc) qui s'étend au-delà de 90 % de la dimension longitudinale H du corps à partir de la première extrémité (16) du corps et jusqu'à la deuxième extrémité opposée (18) de la préforme, la zone de préforme conformée (Zc) comportant une bande de conformation bc qui s’étend sur la hauteur Hzc de la zone de préforme conformée et sur une largeur lbc inférieure à la largeur lzc de la zone de préforme conformée et en retrait des premier et deuxième bords longitudinaux, la bande de conformation bc étant positionnée transversalement à une distance du premier bord située entre 20 et 50 % de la dimension transversale C de la préforme, la bande de conformation bc comprenant un ou plusieurs fils de chaîne et l'angle de décadrage entre le ou les fils de chaîne et les fils de trame présents dans la bande de conformation étant minimal par rapport à l’angle de décadrage entre les fils de chaîne et les fils de trame dans le reste de la zone de préforme conformée. Aube en matériau composite comprenant un renfort fibreux constitué par une préforme d’aube composite (10) selon l’une quelconque des revendications 1 à 8 et densifié par une matrice. Procédé de mise en forme d'une préforme d'aube composite (10) présentant un tissage tridimensionnel entre une pluralité de fils de chaîne orientés suivant une direction longitudinale (Z) de la préforme et des fils de trame, la préforme comprenant successivement, le long de la direction longitudinale, une partie formant un pied de l’aube surmontée d’une partie formant un corps, le corps de la préforme s’étendant suivant une dimension longitudinale H, la préforme s'étendant transversalement suivant une dimension transversale C correspondant à une corde de l'aube, la dimension transversale C de la préforme s'étendant entre un premier bord longitudinal (12) correspondant à un bord d'attaque de l'aube et un deuxième bord longitudinal opposé (14) correspondant à un bord de fuite de l'aube, la dimension longitudinale du corps de la préforme s'étendant entre une première extrémité (16) correspondant à une extrémité du corps adjacente au pied de l'aube et une deuxième extrémité opposée (18) correspondant au sommet de l'aube, caractérisé en ce que le procédé comprend une mise en forme par conformation d’une zone de préforme (Z0) de la préforme qui s'étend, d'une part, sur une hauteur Hz0 comprise entre 60% et 90% de la dimension longitudinale H du corps à partir de la première extrémité (16) du corps et, d'autre part, sur une largeur lz0 correspondant à la dimension transversale C de la préforme, la conformation de la zone de préforme (Z0) comprenant: -le positionnement transversal d’une bande de conformation (b0) de la zone de préforme (Z0) à une distance du premier bord (12) de la préforme qui est située entre 40% et 50% de la dimension transversale C de la préforme, la bande de conformation (b0) qui comprend un ou plusieurs fils de chaîne s’étendant sur la hauteur Hz0 de la zone de préforme (Z0) et sur une largeur lb0 inférieure à la largeur lz0 de ladite zone de préforme et en retrait des premier et deuxième bords longitudinaux (12, 14) de la préforme, et -la minimalisation de l'angle de décadrage entre le ou les fils de chaîne et les fils de trame présents dans la bande de conformation (b0) par rapport à l’angle de décadrage entre les fils de chaîne et les fils de trame dans le reste de la zone de préforme conformée (Z0). Procédé de mise en forme selon la revendication 10, selon lequel la zone de préforme (Z0) s'étend entre deux plans parallèles qui sont perpendiculaires à la direction longitudinale de la préforme et situés respectivement à 60% et 90% de la dimension longitudinale H du corps à partir de la première extrémité (16) du corps, la bande de conformation (b0) de la zone de préforme (Z0) s'étendant entre ces deux plans parallèles suivant une direction telle que les fils de chaîne de la bande de conformation sont orientés de manière perpendiculaire à une ligne nodale du mode de flexion 2F de la préforme d'aube. Procédé de mise en forme selon la revendication 10 ou 11, selon lequel le positionnement transversal de la bande de conformation (b0) de la zone de préforme (Z0) comprend le positionnement d’au moins un fil de chaîne de la bande de conformation (b0) par rapport à au moins un repère géométrique externe à la préforme d'aube. Procédé de mise en forme selon l’une des revendications 10 à 12, selon lequel l’angle de décadrage entre le ou les fils de chaîne et les fils de trame de la bande de conformation (b0) est minimalisé par rapport à l’angle de décadrage entre les fils de chaîne et les fils de trame dans le reste de la zone de préforme (Z0) en modifiant uniquement l’angle de décadrage entre les fils de chaîne et les fils de trame dans le reste de la zone de préforme (Z0).